(57)【要約】【課題】  人体に対して無害であり、即効性があり、定住防止効果が長期にわたり維持でき、更には内部に収容しているカップや飲料、食品を汚染することもない害虫定住防止塗料塗装自動販売機を提供する。【解決手段】  蒸気圧が１０−３Ｐａ（２５℃）オーダー以下であるピレスロイド系の害虫定住防止成分を含有する金属塗装用塗料で、塗装面の少なくとも１部を塗装してなることを特徴とする害虫定住防止塗料塗装自動販売機。【選択図】  なし【特許請求の範囲】
【請求項１】
蒸気圧が１０−３Ｐａ（２５℃）オーダー以下であるピレスロイド系の害虫定住防止成分を含有する金属塗装用塗料で、塗装面の少なくとも１部を塗装してなることを特徴とする害虫定住防止塗料塗装自動販売機。
【請求項２】
前記金属塗装用塗料が、エポキシ樹脂、アクリル樹脂とメラミン樹脂との混合物またはエポキシ樹脂とアクリル樹脂とメラミン樹脂との混合物を樹脂成分として含むことを特徴とする請求項１記載の害虫定住防止塗料塗装自動販売機。
【発明の詳細な説明】
【技術分野】
【０００１】
本発明は、ゴキブリやアリ等の害虫の接近、侵入並びに定住を防止できる害虫定住防止塗料塗装自動販売機に関する。
【背景技術】
【０００２】
飲料や食品などの自動販売機、特にカップ式自動販売機においては、飲料や食品が内部に存在するために、飲料や食品を求めてゴキブリやアリ等の害虫が内部に侵入し、これらの害虫による汚染の被害を受け易い。そのため、飲料や食品等の自動販売機、特にカップ式自動販売機においては、害虫による汚染を防止することが求められている。
【０００３】
従来から、自動販売機における害虫忌避方法として、自動販売機の所定部分に有機リン系の害虫忌避成分を含有する塗膜を塗装する方法（例えば、特許文献１参照）や、自動販売機の所定部分に揮発性の害虫忌避成分であるＮ，Ｎ−ジエチル−トルアミドを混合した塗膜を形成する方法（例えば、特許文献２参照）が知られている。
【０００４】
【特許文献１】特開平７−２２２５４８号公報
【特許文献２】特開昭５６−８８５９４号公報
【発明の開示】
【発明が解決しようとする課題】
【０００５】
しかし、上記の有機リン系の害虫忌避成分を用いる方法では、有機リン系の害虫忌避成分は、忌避効果よりも殺虫効果の方が大きいため、害虫が自動販売機内で死んでしまうという問題があり、また、遅効性であるため、忌避ないし殺虫の効果が発現される前に害虫がカップや、飲料、食品に接触する可能性が高いという問題もある。更には、人体に対する安全性の面でも問題がある。
【０００６】
また、上記の害虫忌避成分としてＮ，Ｎ−ジエチル−トルアミドを用いる方法では、Ｎ，Ｎ−ジエチル−トルアミドが容易に揮発散逸するため、薬効の持続性に劣るという問題があり、また、揮発したＮ，Ｎ−ジエチル−トルアミドがカップや、飲料、食品に付着して臭いを付けたり、味を変化させる可能性が高いという問題もある。更には、一般に自動販売機内には、飲料や食品などの冷却や加熱のための装置が組み込まれており、これらの装置の発する熱による自動販売機内の温度上昇を防ぐために、自動販売機内の空気が循環、換気される構造となっているが、Ｎ，Ｎ−ジエチル−トルアミドは、この自動販売機内の空気の換気に伴って自動販売機外に排出されて薬効の持続性が一層低下したり、薬効にむらが生じて安定性に欠けるという問題もある。
【０００７】
本発明は上記従来の状況に鑑みてなされたものであり、人体に対して無害であり、即効性があり、定住防止効果が長期にわたり維持でき、更には内部に収容しているカップや飲料、食品を汚染することもない害虫定住防止塗料塗装自動販売機を提供することにある。
【課題を解決するための手段】
【０００８】
本発明は、上記目的を達成するために、蒸気圧が１０−３Ｐａ（２５℃）オーダー以下であるピレスロイド系の害虫定住防止成分を含有する金属塗装用塗料で、塗装面の少なくとも１部を塗装してなることを特徴とする害虫定住防止塗料塗装自動販売機を提供する。
【発明の効果】
【０００９】
本発明で用いるピレスロイド系の害虫定住防止成分は、害虫の定住防止効果が高く、即効性を有することから、このピレスロイド系害虫定住防止成分を含有する塗料で塗装することにより、害虫が自動販売機に接近することが抑えられ、更に害虫が内部に入り込んだとしても自動販売機内に定住することを防止することができる。更に、この害虫定住防止成分は蒸気圧が１０−３Ｐａ以下で揮発性が低いため、上記の薬効が長期間持続できるとともに、カップや飲料、食品を汚染することもない。
【発明を実施するための最良の形態】
【００１０】
以下、本発明に関して詳細に説明する。
【００１１】
本発明の害虫定住防止塗料塗装自動販売機は、その内面や外面の少なくとも一部、好ましくは全面を、蒸気圧が１０−３Ｐａ（２５℃）オーダー以下であるピレスロイド系の害虫定住防止成分を含有する金属塗装用塗料で塗装したものである。自動販売機そのものに制限はないが、特にカップに飲料を注入したり、食品を投入するカップ式の自動販売機に有効である。
【００１２】
上記ピレスロイド系害虫定住防止成分としては、Ｎ−（３，４，５，６−テトラヒドロ−フタルイミド）メチル（１Ｒ）−シス／トランス−クリサンテメート、５−ベンジル−３−フリルメチル−シス／トランス−クリサンテメート、３−フェノキシルベンジル（１Ｒ）−シス／トランス−クリサンテメート、３−フェノキシルベンジル（１ＲＳ）−シス／トランス−３−２，２−ジクロロビニル−２，２−ジメチルシクロプロパンカルボキシレート、（ＲＳ）−α−シアノ−３−フェノキシベンジル（１Ｒ）−シス／トランス−クリサンテメート、（Ｓ）−２−メチル−４−オキソ−３−（２−プロピニル）−２−シクロペンテニル（１Ｒ）−シス／トランス−クリサンテメート及びこれらの異性体、〔１Ｒ−〔１α（Ｓ），３α〕〕−シアノ（３−フェノキシフェニル）メチル−３−（２，２−ジブロモエチニル）−２，２−ジメチルシクロプロパンカルボキシレート、シアノ（３−フェノキシフェニル）メチル ２，２−ジメチル−３−（１，２，２，２−テトラブロモエチル）−シクロプロパンカルボキシレート等が挙げられる。
【００１３】
上記ピレスロイド系害虫定住防止成分は、樹脂とともに有機溶剤に分散され、金属塗装用塗料とされる。このとき上記ピレスロイド系害虫定住防止成分を適当な溶剤（例えば多価アルコールエステル）に溶解してもよい。
【００１４】
また、金属塗装用塗料は、上記ピレスロイド系害虫定住防止成分の効果を十分に発現しつつ、塗膜物性に優れる必要があることから、本発明では樹脂としてエポキシ樹脂、アクリル樹脂とメラミン樹脂との混合物、アクリル樹脂、メラミン樹脂及びエポキシ樹脂の混合物を用いる。アクリル樹脂、メラミン樹脂は、それぞれ単独では、上記ピレスロイド系害虫定住防止成分の効果と塗膜物性との両方を満足できない。アクリル樹脂とメラミン樹脂との混合物を用いる場合、その混合割合は、アクリル樹脂：メラミン樹脂＝３：１〜１：１が好ましい。また、アクリル樹脂、メラミン樹脂及びエポキシ樹脂の混合物を用いる場合はアクリル樹脂とメラミン樹脂との混合物全量に対し、エポキシ樹脂を５〜３０重量％混合することが好ましい。
【００１５】
金属塗装用塗料における上記ピレスロイド系害虫定住防止成分の含有量は、必要に応じて適宜設定することができるが、定住防止効果を十分に発現するには、金属塗装用塗料全量の０．１〜２０重量％が好ましい。
【００１６】
また、金属塗装用塗料には、必要に応じて、帯電防止剤、難燃剤、酸化防止剤等の一般塗料用の添加剤を適量含有させることができる。更に、金属塗装用塗料の粘度を調整するために、無機微粉体を添加することもできる。無機微粉体の例としては、酸化チタン、タルク、シリカ等が挙げられる。また、無機微粉体は、平均粒径が１０μｍ以下が適当であり、５μｍ以下が好ましい。無機微粉体を添加することにより、塗膜の耐熱性が改善されるという利点も得られる。
【００１７】
金属塗装用塗料は、自動販売機の表面及び内部の一部に塗装してもよいが、表面及び内面の全面に塗装することが最も好ましい。
【実施例】
【００１８】
以下、試験例を挙げて本発明を更に説明するが、本発明は以下の実施例に限定されるものではない。
＜試験−１＞
（サンプル作製）
下記表１に示す樹脂１０〜３０重量％、蒸気圧が１０−３Ｐａオーダー以下であるピレスロイド系の害虫定住防止成分としてのペルメトリン１重量％、多価アルコールエステル２重量％を含む金属塗装用塗料を鋼板に噴霧塗装し、１４０〜１８０℃、１０〜３０分間加熱乾燥し、膜厚２０μｍの塗装品を得た。この塗装品を１０×１０ｃｍの大きさに切断し、サンプルＡとした。また、ペルメトリンを含まない金属塗装用塗料を上記と同様にして塗装した塗装品を比較対照のサンプルＢとした。
【００１９】
（定住防止効力試験）
逃亡防止処理したバット内に、上記サンプルＡとサンプルＢとを対角に設置し、各サンプル上に重量既知の餌を置いた。また、バット内にはシェルターと水とを設置した。そして、バット内にチャバネゴキブリ雌雄各５０頭を放って４８時間放飼した後、各サンプル上の餌の重量変化を計量し、下式により定住防止率を求めた。結果を表１に示した。
定住防止率（％）＝〔（サンプルＢ上の餌の減少量−サンプルＡ上の餌の減少量）／
サンプルＢ上の餌の減少量〕×１００
【００２０】
（塗装面の物性評価）
塗装面の外観（目視による）、光沢（ＪＩＳ  Ｋ５４００７．６に準拠）、硬度（ＪＩＳ  Ｋ５４００  ８．４（傷つき判定）に準拠）、密着性（ＪＩＳ  Ｋ５４００８．５．２  碁盤目テープ法に準拠）、耐衝撃性（ＪＩＳ  Ｋ５４００  ８．３．２（デュポン法）に準拠）、耐水性（ＪＩＳ  Ｋ５４００  ８．１９に準拠）、耐酸性（ＪＩＳ  Ｋ５４００  ８．２２に準拠）、耐アルカリ性（ＪＩＳ  Ｋ５４００８．２１に準拠）、耐汚染性、塩水耐性（ＪＩＳ  Ｋ５４００  ９．１に準拠）等について総合的に塗膜物性を評価した。それぞれの結果を、○＝良好、△＝やや良い、×＝悪いの３段階で表１に示した。
【００２１】
【表１】
2005135231.tif 000002
【００２２】
＜試験−２＞
（試験用自動販売機の作製）
アクリル樹脂２０重量％、メラミン樹脂１０重量％、エポキシ樹脂３重量％、無機微粉体２０重量％、ペルメトリン２重量％、多価アルコールエステル４重量％を有機溶媒に分散させて金属塗装用塗料を調製し、カップベンダー式の自動販売機の全表面及び内面に噴霧塗装して定住防止塗料処理自動販売機を作製した。また、ペルメトリンを含まない金属塗装用塗料を同様のカップ式の自動販売機の全表面及び内面に噴霧塗装して比較対照用の自動販売機（無処理自動販売機）を作製した。
【００２３】
（定住防止効果試験）
図１に示すように、逃亡防止処置を施したバット内に、定住防止塗料処理自動販売機と無処理自動販売機とを配置し、その間に水と餌を置いた。そして、両自動販売機の各トレーに飲料原料を充填して実使用状態を再現した。
【００２４】
バット内に供試虫としてチャバネゴキブリ成虫を約１５００頭放った後、経時的に両自動販売機へのチャバネゴキブリ成虫の侵入及び生息状況を観察した。尚、試験期間中、試験室は２５℃に保ち、湿度はなり行きとした。試験期間は２ヶ月とした。
【００２５】
（試験結果）
無処理自動販売機では、内部の水平面、食材受け板、食材トレー隙間、ドアディスプレー、外装天面等に糞が多数認められた。また、試験開始から数日の間はドアのカップ取り出し口に多数の供試虫、２週目以降からは排出バケツ内に多数の死骸が認められた。これに対し定住防止塗料処理自動販売機では、糞、供試虫ともに著しく少なかった。試験終了後の各自動販売機の排水バケツ中の供試虫の死骸数（成虫のみ）を調べたところ、定住防止塗料処理自動販売機では２４頭であったのに対し、無処理自動販売機では３８１頭であった。
【００２６】
また、試験終了後、エアゾール殺虫剤を噴霧して、各自動販売機内部に生息する供試虫を追い出し、生息数を計数した（成虫のみ）ところ、定住防止塗料処理自動販売機では４８頭であったのに対し、無処理自動販売機では６４０頭であった。
【図面の簡単な説明】
【００２７】
【図１】試験−２における試験方法を示す模式図である。
【図１】
2005135231.tif 000003